(57)【要約】【課題】  なぞり書きに適したシートを構成することによって、教習具としての機能を備えた変色性透視筆記シート及びそれを用いた変色性透視筆記シートセットを提供する。【解決手段】  透明性支持体の上面に、低屈折率顔料をバインダー樹脂に分散状態に固着させた、吸液状態と非吸液状態で透明性を異にする多孔質層を設けてなり、透明性支持体の下部に黒色シートを密接配置して測定した多孔質層の明度値（Ｖｄ）、（Ｖｗ）が下記関係式（１）乃至（３）を全て満たす変色性透視筆記シート及びそれを用いた変色性透視筆記シートセット。７．５≦Ｖｄ≦９．０  （１）２．５≦Ｖｗ≦７．５  （２）２．０≦Ｖｄ−Ｖｗ≦６．０  （３）（但し、Ｖｄは多孔質層が非吸液状態における明度値を示し、Ｖｗは多孔質層が吸液状態における明度値を示す。）【選択図】  図１
2006078932.tif 000002
【特許請求の範囲】
【請求項１】
透明性支持体の上面に、低屈折率顔料をバインダー樹脂に分散状態に固着させた、吸液状態と非吸液状態で透明性を異にする多孔質層を設けてなり、透明性支持体の下部に黒色シートを密接配置して測定した多孔質層の明度値（Ｖｄ）、（Ｖｗ）が下記関係式（１）乃至（３）を全て満たすことを特徴とする変色性透視筆記シート。
７．５≦Ｖｄ≦９．０  （１）
２．５≦Ｖｗ≦７．５  （２）
２．０≦Ｖｄ−Ｖｗ≦６．０  （３）
（但し、Ｖｄは多孔質層が非吸液状態における明度値を示し、Ｖｗは多孔質層が吸液状態における明度値を示す。）
【請求項２】
前記透明性支持体がプラスチックシートである請求項１記載の変色性透視筆記シート。
【請求項３】
前記透明性支持体の下部に、前記支持体の少なくとも一部と直接又は連結部材を介して結合する挟着シートを設けてなる請求項１又は２記載の変色性透視筆記シート。
【請求項４】
請求項１乃至３のいずれかに記載の変色性透視筆記シートと水付着手段とからなる変色性透視筆記シートセット。
【請求項５】
前記水付着手段は、連続気孔を有するプラスチック多孔体又は繊維加工体をペン先部材として適用した筆記具又は塗布具である請求項４記載の変色性透視筆記シートセット。
【発明の詳細な説明】
【技術分野】
【０００１】
本発明は、水の付着により下絵を鮮明に現出させることのできる変色性透視筆記シート及びそれを用いた変色性透視筆記シートに関する。
【背景技術】
【０００２】
従来より、透明性フィルムの上面に低屈折率顔料と黒色又は暗色の色材を含む下部塗布層と、低屈折率顔料を含む上部塗布層を設けた水像シートが開示されている（例えば、特許文献１参照）。
前記シートは透明性フィルムの下面に任意の印刷物を重ねて塗布層を水等の液体で濡らすことにより、塗布層が透明になって印刷物が鮮明に視認され、乾燥状態で下部に重ねた印刷物が塗布層よって視認されないように構成されており、水で濡らす前は白色の状態で印刷物の絵柄や文字は視認されず、印刷物が不可視状態と可視状態のいずれかを視認させるものである。
【特許文献１】特公昭６３−５８７１１号公報
【発明の開示】
【発明が解決しようとする課題】
【０００３】
本発明は、前述の下部に印刷物を配置して水の適用により適宜絵柄が文字を鮮明に視認させるタイプの変色性透視筆記シートであって、低屈折率顔料を含む多孔質層が乾燥状態（非吸液状態）においては印刷物の像が僅かに視認でき、且つ、水の適用により多孔質層が濡れて透明化した状態（吸液状態）においては印刷物の像を鮮明に視認できるなぞり書きに適した変色性透視筆記シート及びそれを用いた変色性透視筆記シートセットを提供しようとするものである。
【課題を解決するための手段】
【０００４】
本発明は、透明性支持体の上面に、低屈折率顔料をバインダー樹脂に分散状態に固着させた、吸液状態と非吸液状態で透明性を異にする多孔質層を設けてなり、透明性支持体の下部に黒色シートを密接配置して測定した多孔質層の明度値（Ｖｄ）、（Ｖｗ）が下記関係式（１）乃至（３）を全て満たす変色性透視筆記シートを要件とする。
７．５≦Ｖｄ≦９．０  （１）
２．５≦Ｖｗ≦７．５  （２）
２．０≦Ｖｄ−Ｖｗ≦６．０  （３）
（但し、Ｖｄは多孔質層が非吸液状態における明度値を示し、Ｖｗは多孔質層が吸液状態における明度値を示す。）
更には、前記透明性支持体がプラスチックシートであること、前記透明性支持体の下部に、前記支持体の少なくとも一部と直接又は連結部材を介して結合する挟着シートを設けてなること等を要件とする。
更には、前記の変色性透視筆記シートと水付着手段とからなる変色性透視筆記シートセットを要件とする。
【発明の効果】
【０００５】
本発明は、従来の多孔質層が乾燥状態と濡れた状態で下層を隠蔽、或いは、視認させるシートとは異なり、なぞり書きに適したシートを構成することによって、教習具としての機能を備えた変色性透視筆記シート及びそれを用いた変色性透視筆記シートセットを提供できる。
【発明を実施するための最良の形態】
【０００６】
前記透明性支持体の材質は特に限定されるものではなく、ポリエチレン、ポリプロピレン、ポリビニルクロライド、ポリエチレンテレフタレート、ポリメチルメタクリレート、、ポリアクリレート、ポリスチレン、ポリカーボネート、セルローストリアセテート、セルロースジアセテート、ポリビニルアルコール、ポリアミド等のプラスチックシート、ガラス板を例示できるが、柔軟性に富み、且つ、安全性に優れたポリエチレン、ポリプロピレン、ポリエチレンテレフタレート、ポリビニルクロライド等のプラスチックシートが好適に用いられる。
前記透明性支持体の形状は特に限定されるものではないが、長方形や正方形であれば下部に配置する印刷物の形状にかかわらず、覆うことができるため好適である。
なお、透明性支持体は半透明であってもよいし、着色透明であってもよい。
【０００７】
前記透明性支持体上に形成される多孔質層は、低屈折率顔料をバインダー樹脂と共に分散状態に固着させた層である。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、液状組成物を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
前記低屈折率顔料の粒径は特に限定されるものではないが、０．０３〜１０．０μｍのものが好適に用いられる。
又、前記低屈折率顔料は２種以上を併用することもできる。
尚、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、実用性を満たす。
この点を以下に説明する。
珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別されるが、本発明の意図する多孔質層として機能させるためには、湿式法珪酸が最適である。
これは、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して乾燥状態における光の乱反射性に優れ、よって、常態での隠蔽性が大きくなるものと推察される。
又、前記本発明の多孔質層においては、水を吸液させるものであるから、湿式法珪酸は乾式法珪酸に比べて粒子表面にシラノール基として存在する水酸基が多く、親水性の度合いが大であり、好適に用いられる。
尚、前記多孔質層の常態での隠蔽性と吸液状態での透明性を調整するために、湿式法珪酸と共に、他の汎用の低屈折率顔料を併用することもできる。
【０００８】
前記多孔質層中の湿式法珪酸は、粒子径、比表面積、吸油量等の性状に左右されるが、常態での隠蔽性と吸液状態での透明性を共に満足するためには、塗布量が１ｇ／ｍ2 〜３０ｇ／ｍ2 であることが好ましく、より好ましくは、５ｇ／ｍ2 〜２０ｇ／ｍ2 である。
１ｇ／ｍ2 未満では、常態で十分な隠蔽性を得ることが困難であり、又、３０ｇ／ｍ2 を越えると吸液時に十分な透明性を得ることが困難である。
前記珪酸の粒径は特に限定されるものではないが、０．０３〜１０．０μｍのものが好適に用いられる。
前記珪酸はバインダー樹脂を結合剤として含むビヒクル中に分散され、基材に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記珪酸とこれらのバインダー樹脂の混合比率は、珪酸の種類及び性状に左右されるが、好ましくは、珪酸１重量部に対してバインダー樹脂固形分０．５〜２重量部であり、より好ましくは、０．８〜１．５重量部である。珪酸１重量部に対してバインダー樹脂固形分が０．５重量部未満の場合には、前記多孔質層の実用的な皮膜強度を得ることが困難であり、２重量部を越える場合には、前記多孔質層内部への水の浸透性が悪くなる。
前記多孔質層は、従来より公知の一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分重量比率で３０％以上含有させることが好ましい。前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤を添加して前記調整をコントロールすることができる。
【０００９】
前記多孔質層は、従来より公知の手段、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により形成できる。
【００１０】
前記のようにして構成される変色性透視筆記シートは、透明性支持体の下部に黒色シートを密接配置し、多孔質層が非吸液状態で測定した明度値（Ｖｄ）と、透明性支持体の下部に黒色シートを密接配置し、多孔質層が吸液状態で測定した明度値（Ｖｗ）が関係式（１）乃至（３）を全て満たす。
なお、明度値はＪＩＳ  Ｚ  ８７２１−１９９３に準じて測定した。
７．５≦Ｖｄ≦９．０  （１）
２．５≦Ｖｗ≦７．５  （２）
２．０≦Ｖｄ−Ｖｗ≦６．０  （３）
これを詳しく説明すると、下部に黒色シートを密接配置し、且つ、多孔質層が非吸液状態で測定した明度値（Ｖｄ）が式（１）を満たすことにより、乾燥状態においては下部に配置される印刷物の色調や輪郭を適度に隠蔽することができる。
明度値（Ｖｄ）が９．０を越えると多孔質層の隠蔽性が強く、下部に配置した印刷物の色調や輪郭をほぼ完全隠蔽して視認が困難であり、下部に配置する印刷物の像に沿ってなぞり書きをする遊戯性を満足させ難くなる。
一方、明度値（Ｖｄ）が７．５未満では下部に配置される印刷物の色調や輪郭の隠蔽が不十分となり、下部に配置する印刷物が明瞭に視認されてなぞり書きの興味を半減させることになる。
更に、下部に黒色シートを密接配置した状態で多孔質層が吸液状態における明度値（Ｖｗ）が式（２）を満たすことにより、吸液状態においては下部に配置される印刷物の色調や輪郭を鮮明に視認することができる。つまり、吸液状態における明度値（Ｖｗ）が７．５を越えると下部に配置される印刷物の色調や輪郭が不鮮明となり視認性に劣るため、なぞり書きの興味を半減させることになる。
更に、明度値（Ｖｄ）と明度値（Ｖｗ）の関係が式（３）を満たすことにより、非吸液状態と吸液状態の濃度差を明瞭に視認することができる。Ｖｄ−Ｖｗが２．０未満では非吸液状態と吸液状態の差が小さ過ぎて遊戯前と遊戯後の様相変化に乏しく、商品性を損なうことになる。また、Ｖｄ−Ｖｗが６．０を越えることは多孔質層が非吸液状態と吸液状態でそれぞれ視認される印刷物の様相変化が大きくなるものの、一般的に非吸液状態での隠蔽性が高くなる（明度値が高くなる）と、吸液状態での明度値も高くなる傾向を示す。
本発明のなぞり書きに適したシートを得るためには６以下が当該技術の限度であり、それ以上は事実上困難といえる。
従って、変色性透視筆記シートが透明性支持体の下部に黒色シートを密接配置し、多孔質層が非吸液状態で測定した明度値（Ｖｄ）と、透明性支持体の下部に黒色シートを密接配置し、多孔質層が吸液状態で測定した明度値（Ｖｗ）の関係が式（１）乃至（３）を全て満たすことは、変色性透視筆記シートの下部に配置される適宜印刷物の色調や輪郭を非吸水状態では適度に隠蔽し、吸水状態では鮮やかに視認させ、非吸液状態と吸液状態とで十分な濃度差を発現させることができ、使用者に印刷物から僅かに視認される像の輪郭に沿ってなぞり書きをする楽しさを与えるための必須要件である。
【００１１】
また、前記変色性透視筆記シートは、透明性支持体の下部に、前記支持体の少なくとも一部と直接又は連結部材を介して結合する挟着シートを設けることが好ましい。
これは、透明性支持体と挟着シートの間に印刷物を挟み込んで固定することにより、多孔質層上を筆記する際にシートと印刷物の位置がずれることを防止でき、幼児等が簡便に使用できるからである。
前記挟着シートは、透明性支持体の一点、或いは、一辺と結合していてもよいし、適宜連結部材を介して結合していてもよい。
【００１２】
前記変色性透視筆記シートに水を付着させる手段としては、手や指を水で濡らして多孔質層に接触させたり、先端部に筆穂や繊維ペン体等を有する筆記又は塗布具により水を塗布させたり、容器内に水を収容し、且つ、容器内の水を導出する繊維体や刷毛を設けた筆記又は塗布具により水を塗布する水付着手段が挙げられる。
前記水付着手段と、変色性透視筆記シートを組み合わせて可逆変色性遊戯マットセットが得られる。
なお、好ましい水付着手段としては、連続気孔を有するプラスチック多孔体又は繊維加工体をペン先部材として適用した筆記具又は塗布具であり、筆記像を簡便に形成でき、実用性を高めることができる。
前記における連続気孔を有するプラスチック多孔体又は繊維加工体は、水を適宜量、吸収し、吐出させるものであればよく、従来より汎用のポリオレフィン系、ポリウレタン系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
【実施例】
【００１３】
以下に実施例を示すが、本発明は実施例に限定されない。尚、実施例中の部は重量部を示す。
実施例１（図１乃至３参照）
透明性支持体２としてポリエチレンテレフタレート製プラスチックシート（厚さ１００μｍ、２０ｃｍ×２０ｃｍ）表面に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にて全面にベタ印刷し、１３０℃で５分間乾燥硬化させて多孔質層３を形成して変色性透視筆記シート１を得た。
前記変色性透視筆記シートの下部に明度値２．５の黒色シートを密接配置し、多孔質層が非吸液状態における明度値（Ｖｄ）を測定すると８．７であった。
同様にシートの下部に明度値２．５の黒色シートを密接配置し、多孔質層に水を含浸させた吸水状態における明度値（Ｖｗ）を測定すると６．４であった。
従って、式（３）のＶｄ−Ｖｗは２．３であった。
なお、明度値は色差計〔ＴＣ３６００型色差計、（株）東京電色製〕を用いて測定した。
前記変色性透視筆記シート１は、乾燥状態では全面が白色の多孔質層が視認され、白地に赤色の「１２３」の数字が印刷された印刷物４を下部に配置したところ、前記数字の輪郭と色調は僅かに視認された（図２参照）。
前記多孔質層３上から数字の部分に水を付着させると多孔質層３は吸液により無色透明状態に変化し、鮮明な赤色の数字が視認され（図３参照）、吸液状態ではその状態を維持しているが、水が蒸発乾燥することにより、元の数字が僅かに視認される状態へと変化する。
【００１４】
実施例２
実施例１で得た変色性透視筆記シートと、水付着手段として軸筒内に水を収容可能に構成したペンを組み合わせて変色性透視筆記シートセットを得た。
前記変色性透視筆記シートセットは、実施例１と同様に高い知育性を備えると共に、教習具としての利便性に優れていた。
【００１５】
実施例３
透明性支持体として軟質ポリビニルクロライド製プラスチックシート（厚さ２００μｍ、２５ｃｍ×２０ｃｍ）表面に、湿式法珪酸〔商品名：ニップシールＥ−２００、日本シリカ工業（株）製〕１５部、ウレタンエマルジョン〔商品名：ハイドランＡＰ−１０、大日本インキ化学工業（株）社製、固形分３０％〕４５部、水４０部、シリコーン系消泡剤０．５部、水系インキ用増粘剤３部、エチレングリコール１部、イソシアネート系架橋剤３部を均一に混合攪拌してなる白色スクリーン印刷用インキを用いて、１５０メッシュのスクリーン版にて、全面ベタ印刷し、５０℃で３０分間乾燥硬化させて多孔質層を形成して変色性透視筆記シートを得た。
前記変色性透視筆記シートの下部に明度値２．５の黒色シートを密接配置し、多孔質層が非吸液状態における明度値（Ｖｄ）を測定すると８．１であった。
同様にシートの下部に明度値２．５の黒色シートを密接配置し、多孔質層に水を含浸させた吸水状態における明度値（Ｖｗ）を測定すると５．７であった。
従って、式（３）のＶｄ−Ｖｗは２．４であった。
なお、明度値は色差計〔ＴＣ３６００型色差計、（株）東京電色製〕を用いて測定した。
前記変色性透視筆記シートは、乾燥状態では全面が白色の多孔質層が視認され、淡青色地に濃青色の「あいうえお」の文字が印刷された印刷物を下部に配置したところ、前記「あいうえお」の文字の輪郭と色調は僅かに視認された。
前記多孔質層上から文字の部分に水を付着させると多孔質層は吸液により無色透明状態に変化し、鮮明な濃青色の文字が視認され、吸液状態ではその状態を維持しているが、水が蒸発乾燥することにより、元の文字が僅かに視認される状態へと変化する。
【００１６】
実施例４
実施例３で得た変色性透視筆記シートと、水付着手段として軸筒内に水を収容可能に構成したペンを組み合わせて変色性透視筆記シートセットを得た。
前記変色性透視筆記シートセットは、実施例３と同様に高い知育性を備えると共に、教習具としての利便性に優れていた。
【００１７】
実施例５
透明性支持体としてポリエチレンテレフタレート製プラスチックシート（厚さ１８８μｍ、２５ｃｍ×２０ｃｍ）表面に、湿式法珪酸〔商品名：ニップシールＥ−２００Ａ、日本シリカ工業（株）製〕１５部、ウレタンエマルジョン〔商品名：ハイドランＡＰ−２０、大日本インキ化学工業（株）社製、固形分３０％〕４５部、水４０部、シリコーン系消泡剤０．５部、水系インキ用増粘剤３部、エチレングリコール１部、イソシアネート系架橋剤３部を均一に混合攪拌してなる白色スクリーン印刷用インキを用いて、１８０メッシュのスクリーン版にて、２０ｃｍ×１５ｃｍの大きさでベタ印刷し、５０℃で３０分間乾燥硬化させて多孔質層を形成した。
次いで、白色合成紙（厚さ３００μｍ）と前記透明性支持体（多孔質層を設けていない側）の一辺を固着して変色性透視筆記シートを得た。
前記変色性透視筆記シートに明度値２．５の黒色シートを挟み込んで、多孔質層が非吸液状態における明度値（Ｖｄ）を測定すると７．８であった。
同様にシートに明度値２．５の黒色シートを挟み込んで、多孔質層に水を含浸させた吸水状態における明度値（Ｖｗ）を測定すると３．２であった。
従って、式（３）のＶｄ−Ｖｗは４．６であった。
なお、明度値は色差計〔ＴＣ３６００型色差計、（株）東京電色製〕を用いて測定した。
前記変色性透視筆記シートは、乾燥状態では全面が白色の多孔質層が視認され、淡緑色地に濃緑色の「ＡＢＣ」の文字が印刷された印刷物を挟み込むと、前記「ＡＢＣ」の文字の輪郭と色調は僅かに視認された。
前記多孔質層上から文字の部分に水を付着させると多孔質層は吸液により無色透明状態に変化し、鮮明な濃緑色の文字が視認され、吸液状態ではその状態を維持しているが、水が蒸発乾燥することにより、元の文字が僅かに視認される状態へと変化する。
【００１８】
実施例６
実施例５で得た変色性透視筆記シートと、水付着手段として軸筒内に水を収容可能に構成したペンを組み合わせて変色性透視筆記シートセットを得た。
前記変色性透視筆記シートセットは、実施例５と同様に高い知育性を備えると共に、教習具としての利便性に優れていた。
【００１９】
実施例７
透明性支持体としてポリメチルメタクリレート製プラスチックシート（厚さ１ｍｍ、２５ｃｍ×２０ｃｍ）表面に、湿式法珪酸〔商品名：ニップシールＥ−２００Ａ、日本シリカ工業（株）製〕１２部、ウレタンエマルジョン〔商品名：ハイドランＡＰ−２０、大日本インキ化学工業（株）社製、固形分３０％〕４０部、水３５部、シリコーン系消泡剤０．５部、水系インキ用増粘剤３部、エチレングリコール１部、イソシアネート系架橋剤３部を均一に混合攪拌してなる白色スクリーン印刷用インキを用いて、１８０メッシュのスクリーン版にて、２０ｃｍ×１５ｃｍの大きさでベタ印刷し、５０℃で３０分間乾燥硬化させて多孔質層を形成した。
次いで、白色コート紙（厚さ３ｍｍ）と前記透明性支持体（多孔質層を設けていない側）の一端を固着して変色性透視筆記シートを得た。
前記変色性透視筆記シートに明度値２．５の黒色シートを挟み込んで、多孔質層が非吸液状態における明度値（Ｖｄ）を測定すると７．５であった。
同様にシートに明度値２．５の黒色シートを挟み込んで、多孔質層に水を含浸させた吸水状態における明度値（Ｖｗ）を測定すると２．８であった。
従って、式（３）のＶｄ−Ｖｗは４．７であった。
なお、明度値は色差計〔ＴＣ３６００型色差計、（株）東京電色製〕を用いて測定した。
前記変色性透視筆記シートは、乾燥状態では全面が白色の多孔質層が視認され、淡オレンジ色地に濃オレンジ色の「○△□」の記号が印刷された印刷物をを挟み込むと、前記「○△□」の記号の輪郭と色調は僅かに視認された。
前記多孔質層上から記号の部分に水を付着させると多孔質層は吸液により無色透明状態に変化し、鮮明な濃オレンジ色の記号が視認され、吸液状態ではその状態を維持しているが、水が蒸発乾燥することにより、元の記号が僅かに視認される状態へと変化する。
【００２０】
実施例８
実施例７で得た変色性透視筆記シートと、水付着手段として軸筒内に水を収容可能に構成したペンを組み合わせて変色性透視筆記シートセットを得た。
前記変色性透視筆記シートセットは、実施例７と同様に高い知育性を備えると共に、教習具としての利便性に優れていた。
【００２１】
比較例１
透明性支持体としてポリエチレンテレフタレート製プラスチックシート（厚さ１８８μｍ、２５ｃｍ×２０ｃｍ）表面に、湿式法珪酸〔商品名：ニップシールＥ−２００Ａ、日本シリカ工業（株）製〕２５部、ウレタンエマルジョン〔商品名：ハイドランＡＰ−２０、大日本インキ化学工業（株）社製、固形分３０％〕４５部、水６０部、シリコーン系消泡剤０．５部、水系インキ用増粘剤３部、エチレングリコール１部、イソシアネート系架橋剤３部を均一に混合攪拌してなる白色スクリーン印刷用インキを用いて、８０メッシュのスクリーン版にて、２０ｃｍ×１５ｃｍの大きさでベタ印刷し、５０℃で３０分間乾燥硬化させて多孔質層を形成した。
次いで、白色合成紙（厚さ３００μｍ）と前記透明性支持体（多孔質層を設けていない側）の一辺を固着して変色性透視筆記シートを得た。
前記変色性透視筆記シートに明度値２．５の黒色シートを挟み込んで、多孔質層が非吸液状態における明度値（Ｖｄ）を測定すると９．２であった。
同様にシートに明度値２．５の黒色シートを挟み込んで、多孔質層に水を含浸させた吸水状態における明度値（Ｖｗ）を測定すると７．７であった。
従って、式（３）のＶｄ−Ｖｗは１．５であった。
なお、明度値は色差計〔ＴＣ３６００型色差計、（株）東京電色製〕を用いて測定した。
前記変色性透視筆記シートは、乾燥状態では全面が白色の多孔質層が視認され、淡緑色地に濃緑色の「ＡＢＣ」の文字が印刷された印刷物を挟み込んでも、前記「ＡＢＣ」の文字の輪郭と色調は殆ど視認されず、なぞり書きを行うことはできなかった。
【００２２】
比較例２
透明性支持体としてポリエチレンテレフタレート製プラスチックシート（厚さ１８８μｍ、２５ｃｍ×２０ｃｍ）表面に、湿式法珪酸〔商品名：ニップシールＥ−２００Ａ、日本シリカ工業（株）製〕６．５部、ウレタンエマルジョン〔商品名：ハイドランＡＰ−２０、大日本インキ化学工業（株）社製、固形分３０％〕４５部、水４０部、シリコーン系消泡剤０．５部、水系インキ用増粘剤３部、エチレングリコール１部、イソシアネート系架橋剤３部を均一に混合攪拌してなる白色スクリーン印刷用インキを用いて、１８０メッシュのスクリーン版にて、２０ｃｍ×１５ｃｍの大きさでベタ印刷し、５０℃で３０分間乾燥硬化させて多孔質層を形成した。
次いで、白色合成紙（厚さ３００μｍ）と前記透明性支持体（多孔質層を設けていない側）の一辺を固着して変色性透視筆記シートを得た。
前記変色性透視筆記シートに明度値２．５の黒色シートを挟み込んで、多孔質層が非吸液状態における明度値（Ｖｄ）を測定すると５．３であった。
同様にシートに明度値２．５の黒色シートを挟み込んで、多孔質層に水を含浸させた吸水状態における明度値（Ｖｗ）を測定すると２．７であった。
従って、式（３）のＶｄ−Ｖｗは２．６であった。
なお、明度値は色差計〔ＴＣ３６００型色差計、（株）東京電色製〕を用いて測定した。
前記変色性透視筆記シートは、乾燥状態では全面が白色の多孔質層が視認され、淡緑色地に濃緑色の「ＡＢＣ」の文字が印刷された印刷物を挟み込むと、前記「ＡＢＣ」の文字の輪郭と色調は明瞭に視認され、なぞり書きの興味を半減させるものであった。
また、前記多孔質層上から文字の部分に水を付着させると多孔質層は吸液により無色透明状態に変化するものの、濃緑色の文字が予め視認されていることから、変化性に乏しいものであった。
【図面の簡単な説明】
【００２３】
【図１】本発明の変色性透視筆記シートの縦断面説明図である。
【図２】本発明の変色性透視筆記シートの印刷物を下部に配置した状態（多孔質層が非吸液状態）を示す正面図である。
【図３】本発明の変色性透視筆記シートの印刷物を下部に配置した状態（多孔質層が吸液状態）を示す正面図である。
【符号の説明】
【００２４】
１  変色性透視筆記シート
２  透明性支持体
３  多孔質層
４  印刷物
【図１】
2006078932.tif 000003
【図２】
2006078932.tif 000004
【図３】
2006078932.tif 000005